УСОВЕРШЕНСТВОВАННЫЙ СПОСОБ ИЗВЛЕЧЕНИЯ МЕТАЛЛА

1. Сульфатный способ получения диоксида титана из титаносодержащего материала (такого как ильменит), относящийся к типу, который содержит следующие стадии:
4
4
(а) выполняют выщелачивание твердого титаносодержащего материала выщелачивающим раствором, содержащим серную кислоту, и получают рабочий раствор, который содержит кислый раствор сульфата титанила (TiOSO) и сульфата железа (FeSO);
(b) разделяют упомянутый рабочий раствор и остаточную твердую фазу, полученные на стадии (а) выщелачивания;
(с) осаждают сульфат титанила из рабочего раствора, полученного на стадии (b);
(d) отделяют осажденный сульфат титанила от рабочего раствора;
(е) обрабатывают упомянутый осажденный сульфат титанила и получают раствор, содержащий сульфат титанила;
(f) выполняют гидролиз сульфата титанила в упомянутом растворе и получают твердую фазу, содержащую гидратированные оксиды титана и жидкую фазу;
(g) разделяют упомянутую твердую фазу, содержащую гидратированные оксиды титана, и жидкую фазу;
(h) прокаливают твердую фазу, полученную на стадии (g), и получают диоксид титана; и
(i) удаляют сульфат железа из рабочего раствора, полученного на стадии (b), и/или обедненного рабочего раствора, полученного на стадии (d).
2. Способ по п.1, дополнительно включающий стадию, на которой подают отделенный рабочий раствор, полученный на стадии (d), и/или отделенную жидкую фазу, полученную на стадии (g), на стадию (а) выщелачивания.
4
4
3. Способ по п.1 или 2, в котором этап (а) выщелачивания является многоступенчатой, при этом каждую ступень выполняют в одном резервуаре для выщелачивания или в нескольких резервуарах выщелачивания, и эта стадия содержит (i) первую ступень выщелачивания твердого титаносодержащего материала выщелачивающим раствором, содержащим серную кислоту, и образования рабочего раствора, который включает кислый раствор сульфата титанила (TiOSO) и сульфата железа (FeSO), (ii) разделение рабочего раствора и остаточной твердой фазы, (iii) выщелачивание остаточной твердой фазы, полученной на упомянутой первой ступени, на последующей ступени с использованием выщелачивающего раствора и образование рабочего раствора, который включает кислый раствор сульфата титанила и сульфата железа, (iv) разделение рабочего раствора и остаточной твердой фазы, и (v) подачу отделенного рабочего раствора на первую ступень выщелачивания и/или смешивание отделенного рабочего раствора с рабочим раствором первой ступени выщелачивания.
4. Способ по п.1, в котором стадией (а) выщелачивания управляют таким образом, чтобы повысить до максимума время нахождения твердых частиц в контакте с выщелачивающим раствором на этапе выщелачивания и снизить до минимума время нахождения щелоков (т.е. выщелачивающего раствора и/или рабочего раствора) на стадии выщелачивания.
5. Способ по п.4, в котором стадию (а) выщелачивания регулируют, перемещая щелоки через "горячие" области резервуара или резервуаров для выщелачивания как можно быстрее, чтобы избежать преждевременного осаждения сульфата титанила.
6. Способ по п.4, в котором стадию (а) регулируют, ограничивая перемешивание в резервуаре или резервуарах для выщелачивания слабым уровнем, как здесь определено, таким образом, снижая до минимума вынос твердых частиц в верхний продукт в резервуаре и увеличивая до максимума время нахождения твердых частиц в резервуаре или резервуарах для выщелачивания.
7. Способ по любому из пп.4-6, в котором стадию (а) выщелачивания регулируют, создавая слабый поток щелоков вверх в резервуаре или резервуарах для выщелачивания, в результате чего твердые частицы опускаются обратно под действием силы тяжести или механического отсеивания, что повышает до максимума время нахождения твердых частиц в резервуаре или резервуарах для выщелачивания.
8. Способ по п.1 или 2, в котором стадию (а) регулируют, чтобы получить рабочий раствор с концентрацией титана, по меньшей мере, 40 г/л.
9. Способ по п.8, в котором стадию (а) выщелачивания регулируют, чтобы получить рабочий раствор с концентрацией титана, по меньшей мере, 50 г/л.
10. Способ по п.9, в котором стадию (а) выщелачивания регулируют, чтобы получить рабочий раствор с концентрацией титана, по меньшей мере, 70 г/л.